(57)【要約】【課題】  信頼性の高いＢＧＡ型の半導体装置を提供する。【解決手段】  半導体基板１上に形成されたパッド電極４と、前記パッド電極４の端部を被覆するとともに前記パッド電極４上に第１の開口部６を有する第１のパッシベーション膜５と、前記パッド電極４上に前記第１の開口部６を介して形成されたメッキ層７と、前記第１のパッシベーション膜５の端と前記メッキ層７との間の前記パッド電極４の露出部８を被覆し、さらに前記メッキ層７の端部を被覆するとともに前記メッキ層７上に第２の開口部１０を有する第２のパッシベーション膜９と、前記メッキ層７上に前記第２の開口部１０を介して形成された導電端子１１を有することを特徴とする。【選択図】図５
2006351767.tif 000002
【特許請求の範囲】
【請求項１】
半導体基板上に形成されたパッド電極と、
前記パッド電極の端部を被覆するとともに前記パッド電極上に第１の開口部を有する第１のパッシベーション膜と、
前記パッド電極上に前記第１の開口部を介して形成されたメッキ層と、
前記第１のパッシベーション膜の端部と前記メッキ層との間の前記パッド電極の露出部を被覆し、さらに前記メッキ層の端部を被覆するとともに前記メッキ層上に第２の開口部を有する第２のパッシベーション膜と、
前記メッキ層上に前記第２の開口部を介して形成された導電端子と、を有することを特徴とする半導体装置。
【請求項２】
前記第１及び第２のパッシベーション膜は、有機材料から成ることを特徴とする請求項１に記載の半導体装置。
【請求項３】
前記メッキ層はニッケル層及び金層の積層構造から成ることを特徴とする請求項１、２のいずれかに記載の半導体装置。
【請求項４】
半導体基板上に形成されたパッド電極の端部を被覆するとともに、前記パッド電極上に第１の開口部を有する第１のパッシベーション膜を形成する工程と、
前記パッド電極上に前記第１の開口部を介してメッキ層を形成する工程と、
前記第１のパッシベーション膜の端部と前記メッキ層との間の前記パッド電極の露出部を被覆し、さらに前記メッキ層の端部を被覆するとともに前記メッキ層上に第２の開口部を有する第２のパッシベーション膜を形成する工程と、
前記メッキ層上に前記第２の開口部を介して導電端子を形成する工程と、
を備えることを特徴とする半導体装置の製造方法。
【請求項５】
前記第１及び第２のパッシベーション膜は、有機材料から成ることを特徴とする請求項４に記載の半導体装置の製造方法。
【請求項６】
前記メッキ層を形成する工程は、電解メッキ法または無電解メッキ法によりニッケル層を形成する工程と、
前記ニッケル層の表面に、電解メッキ法または無電解メッキ法により金層を形成する工程を含むことを特徴とする請求項４、５のいずれかに記載の半導体装置の製造方法。
【発明の詳細な説明】
【技術分野】
【０００１】
本発明は信頼性の高いＢＧＡ型の半導体装置及びその製造方法に関するものである。
【背景技術】
【０００２】
近年、新たなパッケージ技術として、ＣＳＰ（Chip Size Package）が注目されている。ＣＳＰとは、半導体チップの外形寸法と略同サイズの外形寸法を有する小型パッケージをいう。
【０００３】
従来より、ＣＳＰの一種として、ＢＧＡ（Ball Grid Array）型の半導体装置が知られている。このＢＧＡ型の半導体装置には、半導体基板表面のパッド電極と電気的に接続されたボール状の導電端子が設けられている。
【０００４】
そして、このＢＧＡ型の半導体装置を電子機器に組み込む際には、各導電端子をプリント基板上の配線パターンに圧着することで、半導体チップとプリント基板上に搭載される外部回路とを電気的に接続している。
【０００５】
このようなＢＧＡ型の電子装置は、側部に突出したリードピンを有するＳＯＰ（Small Outline Package）やＱＦＰ（Quad Flat Package）等の他のＣＳＰ型の半導体装置に比べて、多数の導電端子を設けることが出来、しかも小型化できるという長所を有するため、例えば携帯電話機に搭載されるデジタルカメラのイメージセンサチップ等として幅広く用いられている。
【０００６】
以下、図面（図７〜図１０）を用いて上記した従来のＢＧＡ型の半導体装置について説明する。図７〜図１０はそれぞれ、工程順に示した断面図である。
【０００７】
まず、図７に示すように、シリコン（Ｓｉ）等から成る半導体基板１００の上にシリコン酸化膜１０１，層間絶縁膜１０２（ポリイミド系樹脂膜、ＰＳＧ膜など）を形成する。
【０００８】
そして、層間絶縁膜１０２上に金属層（アルミニウム層）を形成し、不図示のマスクを用いてエッチングすることにより、層間絶縁膜１０２上にパッド電極１０３を形成する。
【０００９】
次に、図８に示すように、パッド電極１０３を含む半導体基板１００の表面上にソルダーレジストなどからなるパッシベーション膜１０４を形成し、当該パッシベーション膜１０４に露光・現像を施すことでパッド電極１０３の所定の表面を露出させる開口部１０５を形成する。
【００１０】
次に、図９に示すように、電解メッキ法または無電解メッキ法により、開口部１０５から露出したパッド電極１０３の表面上にニッケル（Ｎｉ）及び金（Ａｕ）の積層構造から成るメッキ層１０６を形成する。
【００１１】
ここで、パッド電極１０３の各隅部ではメッキ層１０６で被覆されず、露出部１０７が残された状態となっている。この露出部１０７が生じる原因は様々あると考えられる。かかる原因の一例としては、パッシベーション膜１０４に、当該膜の反りを防止するため添加されたフィラー（添加剤）などの影響で、前記開口部１０５の形成時においてパッシベーション膜１０４の側壁（パターニング面）にその残渣が残りやすく、側壁が凸凹になることから、メッキ層１０６が密着しにくいということが考えられる。
【００１２】
なお、ここで、露出部１０７とはパッシベーション膜１０４とメッキ層１０６との間におけるパッド電極１０３が露出された部位をいうものとする。
【００１３】
次に、図１０に示すようにメッキ層１０６の所定領域上に、電解メッキ法により、ハンダボールを固着し導電端子１０８を形成する。
【００１４】
なお、ハンダをスクリーン印刷し、このハンダを熱処理でリフローさせることで、導電端子１０８（ハンダバンプ）を形成することもできる。
【００１５】
本発明に関連する技術文献としては、以下の特許文献が挙げられる。
【特許文献１】特開２０００−２９９４０６号公報
【発明の開示】
【発明が解決しようとする課題】
【００１６】
しかしながら、上述した従来のＢＧＡ型の半導体装置では、露出部１０７を介して水，薬液，腐食性ガス，金属イオン等の腐食の原因となる物質が浸入し、パッド電極１０３が腐食して半導体装置の信頼性が低下するという問題があった。
【課題を解決するための手段】
【００１７】
本発明は上記課題に鑑みてなされたものであり、その主な特徴は以下のとおりである。すなわち、本発明の半導体装置は、半導体基板上に形成されたパッド電極と、前記パッド電極の端部を被覆するとともに前記パッド電極上に第１の開口部を有する第１のパッシベーション膜と、前記パッド電極上に前記第１の開口部を介して形成されたメッキ層と、前記第１のパッシベーション膜の端と前記メッキ層との間の前記パッド電極の露出部を被覆し、さらに前記メッキ層の端部を被覆するとともに前記メッキ層上に第２の開口部を有する第２のパッシベーション膜と、前記メッキ層上に前記第２の開口部を介して形成された導電端子を有することを特徴とする。
【００１８】
また、本発明に係る半導体装置の製造方法は、以下の特徴を有する。すなわち、本発明に係る半導体装置の製造方法は、半導体基板上に形成されたパッド電極の端部を被覆するとともに、前記パッド電極上に第１の開口部を有する第１のパッシベーション膜を形成する工程と、前記パッド電極上に前記第１の開口部を介してメッキ層を形成する工程と、前記第１のパッシベーション膜の端と前記メッキ層との間の前記パッド電極の露出部を被覆し、さらに前記メッキ層の端部を被覆するとともに前記メッキ層上に第２の開口部を有する第２のパッシベーション膜を形成する工程と、前記メッキ層上に前記第２の開口部を介して導電端子を形成する工程を備えることを特徴とする。
【発明の効果】
【００１９】
本発明に係る半導体装置及びその製造方法によれば、第１及び第２のパッシベーション膜を２回に分けて形成することでメッキ層の領域が拡張され、またパッド電極の露出部が第２のパッシベーション膜で被覆されるので、パッド電極の腐食を防止して、信頼性の高い半導体装置を提供することができる。
【発明を実施するための最良の形態】
【００２０】
次に、本発明の実施形態について図面を参照しながら詳細に説明する。図１〜図５はそれぞれ、本発明の半導体装置においての工程順を示した断面図である。また、図６は本発明の半導体装置の平面図であり、図５は図６のＸ−Ｘ線に沿った断面図である。なお、半導体基板上にはＭＯＳトランジスタ、複数の配線、配線間を接続するプラグなどの素子や、シリコン酸化膜よりなる素子分離が適宜形成されているがその図示は省略している。
【００２１】
まず、図１に示すように、シリコン（Ｓｉ）等から成る半導体基板１の表面に絶縁膜２（例えば、熱酸化法またはＣＶＤ法によるシリコン酸化膜）を例えば、２μｍの膜厚に形成する。次に、塗布・コーティング法（スピン塗布法またはスプレーでのコーティング）により絶縁膜２の表面に層間絶縁膜３（ポリイミド系樹脂膜などの有機膜）を例えば、１０μｍの膜厚に形成する。
【００２２】
本実施形態では、耐圧確保の観点から層間絶縁膜３を形成しているが層間絶縁膜３を特に設けない構成としてもよい。なお、層間絶縁膜３はＣＶＤ法などによるシリコン酸化膜，シリコン窒化膜，ＰＳＧ膜，ＢＰＳＧ膜その他の絶縁膜であってもよい。
【００２３】
次に、ＣＶＤ法、スパッタリング法その他の成膜方法によりパッド電極４となるアルミニウム（Ａｌ）や銅（Ｃｕ）等の金属層を形成し、その後不図示のマスクを用いて当該金属層をエッチングし、層間絶縁膜３上にパッド電極４を例えば、１μｍの膜厚に形成する。
【００２４】
尚、パッド電極４は、半導体基板上の不図示の入力回路や出力回路と接続された外部接続用パッドである。また、本発明のパッド電極４では、従来のパッド電極１０３の外形サイズよりも１．１〜１．２倍大きいサイズに構成されている。もちろん、パッド電極４の外形サイズは、チップサイズの許す範囲内で大きくすることができる。
【００２５】
次に、図２に示すように、層間絶縁膜３の表面及びパッド電極４の端部を被覆し、パッド電極４上に開口部６を有する第１のパッシベーション膜５を例えば１０μｍの厚みで形成する。この第１のパッシベーション膜５を形成するには、塗布・コーティング法によりポリイミド系樹脂膜、ソルダーレジスト膜などの有機系材料を層間絶縁膜３及びパッド電極４表面に塗布し、熱処理（プリベーク）を施す。なお、膜の反りを防止する観点から、フィラー（添加剤）を第１のパッシベーション膜５に添加してもよい。
【００２６】
次に、塗布された有機系材料を露光・現像してパッド電極４の所定の表面を露出させる前記開口部６を形成し、その後これに熱処理（ポストベーク）を施す。この第１のパッシベーション膜５及び後述する第２のパッシベーション膜９は、半導体基板１の表面を安定化し、腐食等から保護する保護膜として機能するものである。
【００２７】
次に、前記第１のパッシベーション膜５をマスクとして用い、図３に示すように、電解メッキ法または無電解メッキ法により、開口部６から露出したパッド電極４の表面上に主としてニッケルで構成されたニッケル（Ｎｉ）層と、主として金で構成された金（Ａｕ）層をこの順に積層したメッキ層７（下層＝ニッケル層，上層＝金層）を形成する。ここで、パッド電極４の各隅部ではメッキ層７で被覆されず、露出部８が残された状態となっている。
【００２８】
次に、図４に示すように、半導体基板１の表面に、塗布・コーティング法によりポリイミド系樹脂膜、ソルダーレジスト膜などの有機系材料から成る第２のパッシベーション膜９（リペアパッシベーション膜）を例えば１０μｍの厚みで形成する。この第２のパッシベーション膜９は露出部８を被覆し、さらにメッキ層７の端部を被覆するとともにメッキ層７上に開口部１０を有している。
【００２９】
この第２のパッシベーション膜９を形成するには、第１のパッシベーション膜５を形成する手法と同様に、塗布・コーティング法によりポリイミド系樹脂膜、ソルダーレジスト膜などの有機系材料を第１のパッシベーション膜５及びメッキ層７表面に塗布し、熱処理（プリベーク）を施す。次に、塗布された有機系材料を露光・現像してメッキ層７の所定の表面を露出させる開口部１０を形成し、その後これに熱処理（ポストベーク）を施す。
【００３０】
次に、図５、６に示すように、前記開口部１０を介してメッキ層７の所定領域上に、メッキ層７をメッキ電極として用いた電解メッキ法により、ハンダボールを固着し導電端子１１を形成する。
【００３１】
導電端子１１をハンダボールで構成する場合には、導電端子１１を容易に形成することができるという利点がある。導電端子１１の高さの一例としては１００μｍである。
【００３２】
なお、ハンダをスクリーン印刷し、このハンダを熱処理でリフローさせることで、同様の導電端子１１（ハンダバンプ）を形成することもできる。導電端子１１をハンダバンプで構成する場合には、微細な形状の端子をより高い精度で形成することができるという利点がある。また、導電端子１１は、金を材料としたものであってもよくその材料は特に限定されない。
【００３３】
以上の構成によれば、パッシベーション膜を２回に分けて形成しているため、メッキ層７は従来よりも拡張された領域に形成され、そのメッキ層７の端部は第２のパッシベーション膜９により被覆される。また、パッド電極４の露出部８についても第２のパッシベーション膜９によって被覆される。したがって、パッド電極４の腐食が防止され、半導体装置の信頼性を向上することができる。
【００３４】
更に、メッキ層７が従来よりも拡張された領域に形成されているため、第２のパッシベーション膜９と導電端子１１との間に隙間が生じていても、その隙間からパッド電極４の露出部８までの距離も長くなるため、腐食に対して強くなる。
【００３５】
なお、既述のとおり、露出部８が生じる原因は様々ある（フィラーの影響や第１のパッシベーション膜５とメッキ層７の密着性など）と考えられるが、本発明はかかる原因に限定されることはなく、結果として露出部８が生じる半導体装置及びその製造方法に広く適用できるものである。
【図面の簡単な説明】
【００３６】
【図１】本発明の半導体装置及びその製造方法を説明する断面図である。
【図２】本発明の半導体装置及びその製造方法を説明する断面図である。
【図３】本発明の半導体装置及びその製造方法を説明する断面図である。
【図４】本発明の半導体装置及びその製造方法を説明する断面図である。
【図５】本発明の半導体装置及びその製造方法を説明する断面図である。
【図６】本発明の半導体装置及びその製造方法を説明する平面図である。
【図７】従来の半導体装置及びその製造方法を説明する断面図である。
【図８】従来の半導体装置及びその製造方法を説明する断面図である。
【図９】従来の半導体装置及びその製造方法を説明する断面図である。
【図１０】従来の半導体装置及びその製造方法を説明する断面図である。
【符号の説明】
【００３７】
１  半導体基板    ２  絶縁膜    ３  層間絶縁膜
４  パッド電極    ５  第１のパッシベーション膜    ６  開口部
７  メッキ層      ８  露出部    ９  第２のパッシベーション膜
１０  開口部    １１  導電端子
１００  半導体基板    １０１  シリコン酸化膜        １０２  層間絶縁膜
１０３  パッド電極    １０４  パッシベーション膜    １０５  開口部
１０６  メッキ層      １０７  露出部                １０８  導電端子
【図１】
2006351767.tif 000003
【図２】
2006351767.tif 000004
【図３】
2006351767.tif 000005
【図４】
2006351767.tif 000006
【図５】
2006351767.tif 000007
【図６】
2006351767.tif 000008
【図７】
2006351767.tif 000009
【図８】
2006351767.tif 000010
【図９】
2006351767.tif 000011
【図１０】
2006351767.tif 000012